構造:ROxH[式中、Rは飽和または不飽和、直鎖または分枝状であってよい6~12個のC原子を有するアルキル基であり、POはプロピレンオキシド単位であり、xは1~7の範囲の数である]で示される化合物の、水性コーティング系用消泡湿潤剤としての使用。水性コーティング系はペイントおよびワニスである、請求項1に記載の使用。透明ワニスにおける請求項2に記載の使用。Rは7~10個のC原子を有する飽和アルキル基であり、xは4~6の範囲の数である、請求項1~3のいずれかに記載の使用。Rは8個のC原子を有する飽和アルキル基であり、xは数6である、請求項4に記載の使用。は6モルのPOと1モルのnオクタノールの付加物である、請求項4に記載の使用。発明の詳細な説明水性コーティング系、とりわけペイントおよびワニス、特に透明ワニスにおける特定の使用のための化合物であって、一方では良好な湿潤剤特性を有し、他方では低泡であるため、コーティング系の加工中に加工操作を阻害せず、付加的な破泡性添加剤を添加する必要のない化合物に対する継続的な要請が存在する。本発明の課題は、水性コーティング系、とりわけペイントおよびワニス、特に透明ワニスに対する消泡湿潤剤であって、これらの条件を満たす、すなわち、一方では良好な湿潤剤特性水性系での表面張力の低下を有し、他方では消泡性であるため、水性コーティング系、とりわけペイントおよびワニスの加工中に加工操作の泡破壊を生じさせない消泡湿潤剤を提供することである。その結果、理想的には、付加的な破泡性添加剤を加える必要がなく、あるいはその量を減少させることができる。本発明が目的とする水性コーティング系は、水性ペイントおよびワニス処方ならびに水性接着剤処方である。これらの系は、通例、水、結合剤および乳化剤分散剤ならびに通常の成分、例えば顔料あるいは充填剤、また更に添加剤例えば、溶媒、合体剤、可塑剤、消泡剤、分散剤、湿潤剤などを含む。結合剤は典型的には水性ポリマー分散体である。そのようなポリマー分散体は、モノマーから直接、あるいはポリマーの分散により、様々な重合方法によって調製してよい。ポリマー分散体の調製および安定化のため、乳化剤および分散剤を使用するのが通例である。これらは典型的にはアニオン性または非イオン性界面活性剤であって、非イオン性界面活性剤は通常EO構成単位を含んでいる。以下に定義された構造の化合物は、乳化剤分散剤としては除外される。本発明における水性コーティング系としては、例えば着色および無着色の水性ペイントおよびワニス調製物および接着剤、とりわけ、壁塗料、石造ペイント、下塗り、印刷インキ、刷り重ねワニス、段ボール梱包用印刷インキ、壁紙インク、紙コーティングスリップ、工業用ワニス、工業用コーティング、レザーラッカー、木材着色剤、媒染剤、染色剤Beizen、ドレッシング、酸洗剤、自動車用ペイント、プラスチック用コーティング、床張り材料用コーティング、船舶ペイント、耐腐食コーティング、および接着剤が挙げられる。本発明の目的が、水性ペイント系、とりわけ水性ペイントおよびワニス、特に透明ワニスにおける上記技術的効果を同時に達成することを対象とし、他の水性系または水だけを対象とするものでないことを、明示的に述べておくことができる。以下に定義された構造に示される特定のアルコールプロポキシレートは、本発明の目的を顕著な程度に達成できることが判明した。本発明は、構造:ROxH[式中、Rは飽和または不飽和、直鎖または分枝状であってよい6~12個のC原子を有するアルキル基であり、POはプロピレンオキシド単位であり、xは1~7の範囲の数である]に示された化合物の水性コーティング系用消泡湿潤剤としての使用を提供する。好適な水性コーティング系は水性ペイントおよびワニスである。透明ワニスは、特に好適には水性コーティング系である。化合物は、当業者に知られていた全ての方法によって調製することができる。その調製は、典型的には、触媒の存在下で対応するアルコールをプロピレンオキシドと反応させることにより行なわれる。指数xに関しては、この指数が平均値であって、そのためROxHについて、x1の記述が、1モルのROHを1モルのプロピレンオキシドと反応させたことを意味し;x2が、1モルのROHを2モルのプロピレンオキシドと反応させたことを意味し;x4が、1モルのROHを4モルのプロピレンオキシドと反応させたことを示し;x6が、1モルのROHを6モルのプロピレンオキシドと反応させたことを示す、等々であることを付言しえる。したがって、指数xはアルコールとプロピレンオキシドのモル反応比率を表わし、アルコールプロポキシレートは、使用した触媒に応じて、その同族体分布が相違し得る。用語消泡湿潤剤は、本発明において以下のように定義される消泡湿潤剤を用いない試料に対して、消泡湿潤剤は、以下に記載された表面張力測定において、表面張力を少なくとも5、好ましくは少なくとも10低減させ、消泡湿潤剤を用いない試料に対して、消泡湿潤剤は、以下に記載された泡試験において、密度を少なくとも5、好ましくは少なくとも10増加させる。表面張力測定は以下のように行なわれる。DSMNeoResins製の市販の結合剤分散体NeoPace106を、脱イオン水によって41の重量比に希釈する。得られる混合物を試験系と称する。その後、参考値として、試験システムの表面張力を測定する。表面張力は、SITA科学ラインt60製の泡圧力張力計温度22°Cを使用して確認する。表面張力は1Hzの周波数で報告する。試験系の量に基づき05重量の試験する消泡湿潤剤を試験系中へ計量し、撹拌することにより注意深く組み込む。に示されるように、得られる混合物の表面張力を測定する。泡試験は以下のように行なわれる。DSMNeoResins製の市販の結合剤分散体NeoPace106を、脱イオン水によって41の重量比に希釈する。得られる混合物を試験系と称する。参考値として、まず試験系について泡試験を行う。この目的のために、実験用溶解槽を使用して、試験系を5000rpmで3分間撹拌する。その後、コーティング比重瓶を使用して、撹拌した試験系の密度を測定する。試験系の量に基づき05重量の試験する消泡湿潤剤を試験系中へ計量し、撹拌することにより注意深く組み込む。その後、同様に、実験用溶解槽を使用して、混合物を5000rpmで3分間撹拌する。に示されるように、得られる混合物の密度を測定する。ある好適な実施形態では、Rは7~10個のC原子を有する飽和アルキル基であり、xは4~6の範囲の数である。Rが8個のC原子を有する飽和アルキル基で、xが数6である化合物は、特に好ましい。6モルのPOと1モルのnオクタノールとの付加物は、特に透明ワニスにおける使用にとって、特に好ましい。本発明では、当業者にとって、化合物が本発明の目的を達成することは全く意外であることを明記できる。上述のように、本課題は実際に、2つの本質的に相反する結果、すなわち、一方では脱泡性と相まった良好な湿潤結果を、かなり特別な水性系、すなわち水性コーティング系、とりわけペイントおよびワニス、の両者において実現するという課題である。両方の技術的な結果を達成するのが特定のアルコールプロポキシレートであるという事実は、既存の技術的な先入観を克服することを構成するために、当業者の見地から考慮されなければならない。なぜなら、上記序章で述べたように、一般的な理解によれば、湿潤剤は典型的には構造上、両親媒性物質であるため、疎水性および親水性の構造要素を含有するからである。しかし、本発明にしたがって使用する化合物が疎水性化合物であるのは、アルキル基RだけでなくPO構成単位も疎水性であると考えられるためであり、これらは疎水性であるため純粋に不溶性である。事実はさらに言及されるかもしれない、例えば、鉱油などのような疎水性化合物は消泡剤であることは知られているが、一方では、それらは良好な湿潤剤ではなく、他方では、それらは塗膜中に欠陥をもたらす中に例えば曇りを生じさせる。水性コーティング系、とりわけ、水性ワニスおよびペイントにおいて、疎水性化合物が良好な湿潤性を付与し、脱泡作用を有し、かつ同時に、水性コーティング系、とりわけワニスおよびペイントにおける用途関連プロセスに悪影響を及ぼさないことは、当業者にとってなおさら驚くべきことである。化合物は広い温度範囲内で室温にて液体であり、そのため、取り扱いおよび計量が容易である。化合物中のアルキル基Rが、好適な実施形態において、直鎖アルコールに由来し、従って、再生可能な原材料に由来する事実は、さらなる利点である。使用した物質全ての湿潤剤は、エチレンオキシドおよびまたはプロピレンオキシドとアルコールとの付加反応によって調製した。記号の意味は以下のとおりである。C103EOエチレンオキシド3モルとnデカノール1モルの付加物。iC83EOエチレンオキシド3モルと2エチルヘキサノール1モルの付加物。iC83POb3EOプロピレンオキシド3モルおよびエチレンオキシド3モルと2エチルヘキサノール1モルの付加物。ここで、POおよびEOはブロック単位で添加し、まずアルコールをPOと反応させ、得られたプロポキシレートを続いてEOと反応させた。iC93POb3EOプロピレンオキシド3モルおよびエチレンオキシド3モルとイソノナノール1モルの付加物。ここで、POおよびEOはブロック単位で添加し、まずアルコールをPOと反応させ、得られたプロポキシレートを続いてEOと反応させた。C85POb1EOプロピレンオキシド5モルおよびエチレンオキシド3モルとnオクタノール1モルの付加物。ここで、POおよびEOはブロック単位で添加し、まずアルコールをPOと反応させ、得られたプロポキシレートを続いてEOと反応させた。C86POプロピレンオキシド6モルとnオクタノール1モルの付加物。C85POプロピレンオキシド5モルとnオクタノール1モルの付加物。C84POプロピレンオキシド4モルとnオクタノール1モルの付加物。C86POプロピレンオキシド6モルとnオクタノール1モルの付加物。これらの化合物を下記表1および2中に再度示し、本発明によるもの又は本発明によらないものに分類する。検討の方法表面張力は上述の試験1に従って測定した。泡試験は上述の試験2に従って行った。試験成績は、下記表3および4に見出すことができる。表3および4から、本発明の消泡湿潤剤は結合剤分散体の表面張力を少なくとも22低減させ、さらに泡試験による密度を少なくとも61上昇させることが明白である。対照的に、本発明によらない湿潤剤構造物は、ある場合には泡試験によって顕著な密度の低下望まれない泡発生を示し、又は、密度を最高でもたった1しか上昇させない。